(57)【要約】【課題】ポリウレタン系反応性ホットメルトは塗布作業終了後速やかに除去する必要がある。加熱ロールコーターで除去際して、揮散蒸気の発生がなく、ポリウレタン系反応性ホットメルトと速やかな相溶し、相溶後の粘度も低く、翌日作業もでき、拭き取りも容易であり、冷却後固化し廃棄処理が容易にできる洗浄剤。【解決手段】ポリウレタン系反応性ホットメルト洗浄剤であって不飽和長鎖脂肪酸アミドであり、炭素数１８〜２２である洗浄剤。【選択図】なし【特許請求の範囲】
【請求項１】
ポリウレタン系反応性ホットメルト洗浄剤であって不飽和長鎖脂肪酸アミドからなる洗浄剤
【請求項２】
請求項１記載の不飽和長鎖脂肪酸アミドが炭素数１８〜２２である洗浄剤
【発明の詳細な説明】
【技術分野】
【０００１】
本発明は、ポリウレタン系反応性ホットメルトにおいて加熱ロールに残存するホットメルトの洗浄剤に関するものである。
【背景技術】
【０００２】
ポリウレタン系反応性ホットメルト（ＰＵＲ）は塗布機にて塗布されるが、水分との反応により、硬化が進み、除去が困難になるため、作業終了後速やかに除去する必要がある。洗浄方法としては、概ね除去した後、洗浄剤を混ぜ込み、洗浄剤とともにロール上に残っていたＰＵＲをヘラなどを使用して掻き落とすのが一般的である。特許文献１ではグラビアロールのセル内でのゲル化物発生および固着を防ぐため、塗布作業終了後にオイルやワックスを混合して反応性ホットメルト接着剤がゲル化する前に拭き取ったり、あるいは金属ブラシ等で擦り取る方法が利用されている。しかしながら、これらの方法を用いても反応性ホットメルト接着剤がセル内から完全に除去されず、セル内に僅かに残った反応性ホットメルト接着剤がゲル化物となり固着し始める。このゲル化物の除去に溶剤を使う方法が示されている。特許文献２にはアプリケーター内部に残存した、ポリウレタン系ホットメルト接着剤に、接着剤が未硬化の時点で、イソシアネート基と反応し得る官能基を分子内に有する化合物を主成分とする処理剤を混合する除去方法が示されている。
特許文献３、４には塗布装置に付着した湿気硬化型ウレタン系ホットメルト接着剤に、接着剤が未硬化の時点にて、イソシアネート基と反応し得る官能基を分子内に有する化合物を混合することにより、イソシアネート基を活性をなくし除去する方法が提案されている。
広い面積を塗布するには一般にロールコーターによる塗布が行われるが、この装置は一般に開放型であり、除去剤の添加により、洗浄を終了までの時間は制約を受けないものの、残存ＰＵＲのイソシアネートを架橋に至らないまでに濃度を落とす必要があり、余剰の洗浄剤を入れる必要がある。これらの反応架橋抑制洗浄剤は、マイクロクリスタリンワックス、パラフィンワックスなどと同じく洗浄後、冷却すると固体になるため、廃液がでないという利点があるが他、洗浄作用は十分あるものの、高級アルコールや飽和長鎖脂肪酸アミドはその融点の問題からＰＵＲのロールコーター使用温度域（１１０〜１３０℃）では多量の蒸気を発生したり、溶融しにくく、環境衛生面や作業性に問題があった。
【特許文献１】特開２００５−１３３０５３号公報
【特許文献２】特開平７−１９７００６号公報
【特許文献３】特開平１１−５７６０１号公報
【特許文献４】特開平６−２４０２１２号公報
【発明の開示】
【発明が解決しようとする課題】
【０００３】
解決しようとする課題は、加熱ロールコーターでも、揮散蒸気の発生がなく、ポリウレタン系反応性ホットメルトと速やかな相溶し、相溶後の粘度も低く、翌日作業もでき、拭き取りも容易であり、冷却後固化し廃棄処理が容易にできる洗浄剤の提供にある。
【課題を解決するための手段】
【０００４】
請求項１の発明は、ポリウレタン系反応性ホットメルト洗浄剤であって不飽和長鎖脂肪酸アミドからなる洗浄剤であり、ＰＵＲと速やかに相溶し、溶融粘度も低く、揮散蒸気もなく、冷却後固化する。
請求項２の発明は、請求項１記載の不飽和長鎖脂肪酸アミドが炭素数１８〜２２である洗浄剤であり、ＰＵＲと速やかに相溶し、溶融粘度も低く、揮散蒸気もなく、冷却後固化する。
【発明の効果】
【０００５】
マイクロクリスタリンワックス、パラフィンワックスなどはそれ自体はＰＵＲとの相溶性が悪く、ロールからＰＵＲを完全に取り除くにはヘラなどで強制的に掻き落とす必要があるが、ロールがシリコーンゴムなどの傷つきやすい素材でできている場合、掻き落としの際に傷がつく恐れがある。また、洗浄剤を混合後も硬化反応は進行するため、短時間で除去しなければならない。それに対し、架橋反応停止タイプの洗浄剤は相溶性が比較的良く、また、ＰＵＲの反応による硬化を妨げるため、混合後は長時間放置しても簡単に除去することができる。しかし、架橋反応停止タイプの洗浄剤として知られている高級アルコールや飽和長鎖脂肪酸アミドはその融点の問題からＰＵＲ使用温度域（１１０〜１３０℃）では多量の蒸気を発生したり、溶融しにくく、環境衛生面や作業性に問題がある。そこで、ＰＵＲ使用温度域で作業性に優れ、環境衛生面でも問題のない架橋反応停止タイプの洗浄剤を検討した。検討の結果、オレイン酸アミド、エルカ酸アミドといった不飽和長鎖脂肪酸アミドがＰＵＲと相溶性が良く、融点も７０〜１００℃程度と適当であり、相溶後の粘度も低く、容易に拭き取れるものとなっていた。また、長時間放置した後でも再加熱することで容易に除去することができた。
【発明を実施するための最良の形態】
【０００６】
ポリウレタン系反応性ホットメルト（ＰＵＲ）は加熱溶融して塗布し、湿気により架橋反応硬化するもので、主成分は分子鎖末端にイソシアネート基が残存し、これが湿気硬化に寄与する。一般にはポリオール化合物の水酸基に過剰なポリイソシアネート化合物を反応させて生成する。ポリオール化合物としては、ポリエステルポリオール、ポリエーテルポリオール、ポリカーボネートポリオール、ポリオレフィンポリオール等が挙げられ、ポリイソシアネート化合物としては２，４’−ジフェニルメタンジイソシアネート（２，４’−ＭＤＩ）、４，４’−ジフェニルメタンジイソシアネート（４，４’−ＭＤＩ）、トリレンジイソシアネート、ナフタレンジイソシアネート等の芳香族ポリイソシアネート類のほか、ヘキサメチレンジイソシアネート、イソホロンジイソシアネート等の脂肪族ポリイソシアネート類等が挙げられる。この他変性樹脂にスチレン系共重合体エラストマー、エチレン−ビニル化合物共重合体、オレフィン系共重合体エラストマーが挙げられ、粘着付与樹脂としては、スチレン系樹脂、テルペン系樹脂、ロジンエステルなどが挙げられ、可塑剤、硬化触媒等も含まれる。
【０００７】
塗布機は広面積ラミネート用に適した加熱ロールコーター塗布機に適し、混合はロール面のせん断力のみで、洗浄後の樹脂の排除は吐出型の塗布機の様な押し出す圧力はなく、自重のみで粘性に大きく影響するものに適す。
【０００８】
上記、塗布装置の洗浄方法はロール間隙を広げ、できるだけ多くのＰＵＲの回収或いは廃棄後、ロール間隙を戻し、洗浄剤を投入し、相溶後ロール間隙を広げ、流動落下物を廃棄し、ロールに付着している残存物を布、ウェス等の繊維状物に吸収させるか、或いは冷却固化後剥離して除去する。
【０００９】
不飽和長鎖脂肪酸アミドは炭素数１８〜２２がよく、例として、オレイン酸アミド、エルカ酸アミドがあり、オレイン酸アミドが最も好ましい。融点の関係からＰＵＲの一般的使用温度（１１０〜１３０℃）ではオレイン酸アミドが好ましい。
以下  実施例・比較例にて説明をする。
【００１０】
松下工業製二本式ロールコーター（メインロール径１２０ｍｍφ、タッチロール径８０ｍｍφ、回転速度３０ｒｐｍ、ロール温度１１０℃）に残樹脂としてＰＵＲ１００ｇに対して洗浄剤として、実施例・比較例の洗浄剤を３０ｇを投入し、表１に示す評価を行った。ＰＵＲはアイカメルトＷ−２０１１（アジピン酸とヘキサンジオールからなるポリエステルポリオール、アジピン酸とエチレングリコール、ネオペンチルグリコールからなるポリエステルポリオールと４，４’−ＭＤＩからなるＮＣＯ末端ウレタンプレポリマー）を評価に使用した。
【実施例１】
【００１１】
洗浄剤としてオレイン酸アミド（花王（株）製商品名脂肪酸アマイドＯＮ、フレーク状、融点７２−７６℃）を用いて行った。
【実施例２】
【００１２】
洗浄剤としてエルカ酸アミド（日本精化（株）製商品名ニュートロン‐Ｓ、粉末、融点８０−８５℃）を用いて行った。
【００１３】
比較例１
洗浄剤としてステアリン酸アミド（日本精化（株）製商品名ニュートロン‐２、粉末、融点１００−１０５℃）を用いて行った。
【００１４】
比較例２
洗浄剤としてステアリルアルコールセチルアルコール混合物（（株）共和テクノス製商品名セタノールＫ、フレーク状、融点５３−５９℃）を用いて行った。
【００１５】
比較例３
洗浄剤としてマイクロクリスタリンワックス（日本精鑞（株）商品名Ｈｉ  Ｍｉｃ−１０８０、顆粒状、融点８０−８５℃）を用いて行った。
【００１６】
比較例４
洗浄剤としてパラフィンワックス（日本精鑞（株）商品名ＦＴ−１００、顆粒状、融点９７℃）を用いて行った。
【００１７】
【表１】
2007254511.tif 000002
＜評価方法＞
除去性能：２０℃、７０％Ｒ．Ｈ．の環境下ＰＵＲ１００ｇ、洗浄剤３０ｇを混合１０分後、冷却放置し、２４時間後に再加熱（ロールを１２０℃に）し、溶融するかで判断した。
○：除去容易  ×：除去困難
相溶性：上記投入時に観察した。
◎：良相溶３０秒未満に溶融、相溶
□：相溶溶融に３０秒以上２分未満
△：相溶するが溶融に時間がかかる溶融に２分以上必要
×：分離  溶融後も相溶せず
蒸気発生：室温２０℃、目視で白煙発生を確認
○：蒸気発生なし  ×：蒸気発生あり